(57)【特許請求の範囲】
【請求項１】
（i）平均円形度が０．１〜０．５の範囲であり、
（ii）細孔容積（Ｐｖ）が０．１≦Ｐｖ＜１．０ｍｌ／ｇの範囲であり、
（iii）比表面積が５〜６０ｍ2／ｃｍ3の範囲であり、
（iv）メジアン径（Ｄ50）が１００〜１０００μｍの範囲であり、
（v）最大粒子径（Ｄ100）とメジアン径（Ｄ50）との比（Ｄ100／Ｄ50）が３．０以下であり、
（vi）１．０〜１．４ＫＰａの荷重で３０秒間塗擦した後のメジアン径（ＤR50）が５〜４０μｍの範囲にあり、最大粒子径（ＤR100）が１５〜２００μｍの範囲であることを特徴とする多孔質シリカ系粒子。
【請求項２】
前記多孔質シリカ系粒子に０．５ｇｆの圧縮力ｆ１を印加すると、０．５〜３μｍの変位が発生することを特徴とする請求項１に記載の多孔質シリカ系粒子。
【請求項３】
前記多孔質シリカ系粒子に、０．２１ｇｆ／ｓｅｃの割合で増加させて２．５ｇｆまで圧縮力を印加すると、０．０１〜１．０μｍの階段状の変位が５回以上発生することを特徴とする請求項１または２に記載の多孔質シリカ系粒子。
【請求項４】
２．５ｇｆの圧縮力ｆ２における変位量をｄ２(μｍ)としたとき、圧縮変位の傾き（ｆ２／ｄ２）が０．５〜２．５の範囲であることを特徴とする請求項３に記載の多孔質シリカ系粒子。
【請求項５】
前記多孔質シリカ系粒子は、０．２１ｇｆ／ｓｅｃの割合で増加する圧縮力が加えられたとき、複数回の階段状の変位を発生するとともに、１０μｍ以上の変位量が最初に生じる圧縮力ｆ３が５〜４０ｇｆの範囲に存在することを特徴とする請求項１〜４のいずれか１項に記載の多孔質シリカ系粒子。
【請求項６】
前記圧縮力ｆ３（ｇｆ）における１０μｍ以上の圧縮変位を起こす前の圧縮変位量をｄ３(μｍ)としたとき、圧縮変位の傾き（ｆ３／ｄ３）が０．３〜１．２５の範囲であることを特徴とする請求項５に記載の多孔質シリカ系粒子。
【請求項７】
請求項１〜６のいずれか１項に記載の多孔質シリカ系粒子と洗浄用化粧料成分とを含む洗浄用化粧料。
【発明の詳細な説明】
【技術分野】
【０００１】
本発明は、比表面積が小さく、かつ細孔容積が大きい多孔質シリカ系粒子、およびその製造方法に関する。特に、塗擦により崩壊する多孔質シリカ系粒子に関する。
【背景技術】
【０００２】
洗浄用化粧料には、物理的作用により古い角質層を剥ぎ落とすスクラブ剤が含まれている。スクラブ剤としては、微細なプラスチック粒子（例えば、ポリエチレン粒子）が知られている（特許文献１）。プラスチック粒子は、殺虫剤などの化学物質を吸収し易く、また、軽いため下水処理場で除去し難い。そのため、河川、海洋、池沼等に流れ込み、魚介類に蓄積し、これらを通して人体にも影響する虞がある。【０００３】
特許文献２には、特定のシリカゲル粒子からなるスクラブ剤は、使用時のスクラブ感が良好であるとともに、塗擦時に粒子が崩壊することにより対象物への刺激が低いことが開示されている。【０００４】
しかし、このシリカゲル粒子は５０〜７００％の含水率を有し、製造方法から多孔性と推察される。そのため、以下に示すナノマテリアルの定義に該当する懸念がある。ナノマテリアルに該当する粒子が、直ちに環境、健康、安全上、重大な問題を生じると確認された訳ではないが、使用者、消費者から、ナノマテリアルに該当する粒子の使用を避けることが求められるであろう。【０００５】
ここで、欧州委員会より２０１１年１０月１８日付けの勧告で、以下のいずれかを満たすものがナノマテリアルに該当すると定義された。（１）１〜１００ｎｍの粒度分布が５０個数％を超えるもの。（２）単位体積当たりの比表面積（ＳＡ）が６０ｍ2／ｃｍ3を超えるもの（シリカの比重を２．２ｇ／ｃｍ3とすると、単位重量当たりの比表面積が２７ｍ2／ｇを超えるもの）。
従来の多孔質シリカ系粒子は、ナノサイズの細孔と高い比表面積を有しており、ナノマテリアルに該当する。【０００６】
今後、ナノマテリアルの定義がＲＥＡＣＨに導入された場合、該当する粒子の利用に対して、いろいろな書類の提出が求められる可能性がある。そのため、手続きに時間と費用がかかり、産業利用上で支障をきたす虞がある。【０００７】
また、特許文献３には崩壊性粒子を含む化粧料が開示されている。ここで、粒径は１００〜２０００μｍ、一次粒子の平均粒径は１００μｍ以下、微小圧縮強度は０．００２〜０．１ｋｇｆ／ｍｍ2である。しかしながら、この化粧料は、一次粒子が大きいため、粒子自体の強度が高い。そのため、角質を傷つけやすい、ザラザラした感覚が大きいなど、スクラブ剤に要求される感覚特性が得られ難い。
【先行技術文献】
【特許文献】
【０００８】
【特許文献１】特開２００１−２７８７７８号公報
【特許文献２】特開２０１１−２２５５４８号公報
【特許文献３】特開平１０−２２６６２１号公報
【発明の概要】
【発明が解決しようとする課題】
【０００９】
本発明は、比表面積が小さく、かつ細孔容積が大きい崩壊性の多孔質シリカ系粒子、およびその製造方法を提供することを目的とする。さらに本発明は、このような特性を備えた多孔質シリカ系粒子をスクラブ剤として配合した洗浄用化粧料を提供することを目的とする。
【課題を解決するための手段】
【００１０】
そこで、本発明の多孔質シリカ系粒子は以下の特性（i）〜（vi）を持つ構成とした。
（i）平均円形度が０．１〜０．５
（ii）細孔容積（Ｐｖ）が０．１≦Ｐｖ＜１．０ｍｌ／ｇ
（iii）比表面積が５〜６０ｍ2／ｃｍ3
（iv）メジアン径（Ｄ50）が１００〜１０００μｍ
（v）最大粒子径（Ｄ100）とメジアン径（Ｄ50）の比（Ｄ100／Ｄ50）が３．０以下
（vi）１．０〜１．４ＫＰａの荷重で３０秒間塗擦した後のメジアン径（ＤR50）が５〜４０μｍ、最大粒子径（ＤR100）が１５〜２００μｍ
さらに、この多孔質シリカ系粒子は、０．５ｇｆの圧縮力ｆ１が印加されると、０．５〜３μｍの変位が発生するものである。また、多孔質シリカ系粒子に、０．２１ｇｆ／ｓｅｃの割合で増加させて２．５ｇｆまで圧縮力を印加すると、０．０１〜１．０μｍの階段状の変位が５回以上発生するものである。
さらに、この多孔質シリカ系粒子を平均粒子径１００〜１０００ｎｍのシリカ系微粒子で形成することとした。【００１１】
また、本発明の多孔質シリカ系粒子の製造方法は、（Ａ）シリカ系微粒子が、固形分濃度２５〜５０質量％含まれるシリカゾルを調製する工程と、（Ｂ）珪酸が固形分濃度１〜４０質量％含まれる珪酸溶液を、シリカゾルに分散させ、シリカ系微粒子成分と珪酸成分との質量比（シリカ／珪酸）が９０/１０〜９８／２の範囲にあるスラリーを作製する工程と、（Ｃ）スラリーを、温度１００〜４００℃、時間１０分以内で乾燥させて、乾燥粉体を得る工程と、（Ｄ）乾燥粉体を篩分けする工程と、を備えている。
【発明の効果】
【００１２】
本発明に係る多孔質シリカ系粒子は、比表面積が小さいにも関わらず、細孔容積が大きい。このような多孔質シリカ系粒子をスクラブ剤として含む洗浄用化粧料は、塗擦中に粒子は徐々に崩壊して小粒子に変化する。そのため、マイルドな角質層のピーリング効果を示すとともに、皮膚の損傷や角質層への線状痕等の微小な傷を防ぐことができる。
【図面の簡単な説明】
【００１３】
【図１】実施例１の多孔質シリカ系粒子の、圧縮力と変位の関係を示す図表である。
【図２】実施例１の多孔質シリカ系粒子の、圧縮力と変位の関係を示す図表である。
【図３】実施例１の多孔質シリカ系粒子の、圧縮力と変位の関係を示す図表である。
【発明を実施するための形態】
【００１４】
本発明の多孔質シリカ系粒子は、平均円形度が０．１〜０．５、メジアン径（Ｄ50）が１００〜１０００μｍ、最大粒子径（Ｄ100）とメジアン径（Ｄ50）との比（Ｄ100／Ｄ50）が３．０以下である。そして、１．０〜１．４ＫＰａの荷重で３０秒間塗擦した後のメジアン径（ＤR50）が５〜４０μｍ、最大粒子径（ＤR100）が１５〜２００μｍである。これらの値は、粒子群のＳＥＭ（走査型電子顕微鏡）写真を撮影し、無作為に選択した粒子１００〜２００個の画像データから求める。また、窒素吸着法により求めた多孔質シリカ系粒子の細孔容積（Ｐｖ）は、０．１ｍｌ／ｇ以上１．０ｍｌ／ｇ未満であり、ＢＥＴ法により求めた単位体積当たりの比表面積は、５〜６０ｍ2／ｃｍ3である。
このような特性の多孔質シリカ系粒子をスクラブ剤として洗浄用化粧料に適用できる。この洗浄用化粧料を用いると、粒子の稜が肌に接触することにより、使用者は塗擦開始時に瞬間的に硬いスクラブ感を得られる。このため、使用者はスクラブ感を得るために強い塗擦力（押込圧力）で洗浄用化粧料を擦り込む必要がない。すなわち、自然と弱い塗擦力で擦り込まれるようになり、塗擦によるヒリヒリ感が抑えられ、また、皮膚の損傷や角質層への微小な傷が防げることとなる。そのため、角質層のバリア機能や水分保持機能の低下が防止できる。
【００１５】
ここで、細孔容積が０．１ｍｌ／ｇ未満であると、粒子自体の多孔性が低いことから、粒子強度が高く、肌に塗擦した際に粒子が崩壊せず、皮膚の損傷や角質層への微小な傷が発生することが懸念される。また、細孔容積が１．０ｍｌ／ｇを超えると、粒子自体の多孔性が高いことから粒子強度が低く、皮膚に触れた瞬間に適度な刺激を感じることが出来ず、スクラブ剤に求められる適度な触覚が得られない。さらに、化粧料を調製する工程中に粒子が崩壊し易くなり、化粧料の品質安定性が低下する。
【００１６】
また、多孔質シリカ系粒子は、０．５ｇｆの圧縮力ｆ１により、０．５〜３μｍの変位を発生することが好ましい。また、多孔質シリカ系粒子に０．２１ｇｆ／ｓｅｃの割合で大きくなる圧縮力を２．５ｇｆまで加えたとき、０．０１〜１．０μｍの階段状の変位が５回以上発生することが好ましい。２．５ｇｆの圧縮力ｆ２における変位量をｄ２(μｍ)としたとき、圧縮変位の傾き（ｆ２／ｄ２）が０．５〜２．５の範囲が好ましい。
さらに、多孔質シリカ系粒子に圧縮力の印加を継続する。ここでも圧縮力は０．２１ｇｆ／ｓｅｃの割合で増加して印加される。圧縮力が大きくなると、１０μｍ以上の階段状変位が発生する。１０μｍ以上の変位が最初に生じる圧縮力ｆ３は５〜４０ｇｆの範囲に存在することが好ましい。
【００１７】
また、多孔質シリカ系粒子を平均粒子径１００〜１０００ｎｍのシリカ系微粒子で構成することとした。平均粒子径はレーザー回折法により求める。この大きさのシリカ系微粒子を一次粒子とする多孔質シリカ系粒子の場合には、塗擦によって一次粒子に崩壊したとしても、ナノマテリアルに該当することはない。
【００１８】
また、多孔質シリカ系粒子は、酸化チタン、酸化鉄、酸化亜鉛、群青、紺青、または有機顔料の少なくとも一つを含む微粒子を０．１〜５質量％含んでいてもよい。この範囲内であれば、多孔質シリカ系粒子の内部に当該微粒子を均一に含むことができる。酸化鉄としては、酸化第二鉄、α−オキシ水酸化鉄、四酸化三鉄が例示できる。当該微粒子の平均粒子径は、シリカ系微粒子と同等であることが望ましい。すなわち、平均粒子径は１００ｎｍ〜１０００ｎｍの範囲である。当該微粒子を含有することで、着色した多孔質シリカ系粒子を得ることができる。
【００１９】
＜多孔質シリカ系粒子の製造方法＞
本発明の多孔質シリカ系粒子の製造方法は、シリカ系微粒子が固形分濃度２５〜５０質量％含まれるシリカゾルを調製する工程（Ａ）と、珪酸が固形分濃度１〜４０質量％含まれる珪酸溶液をシリカゾルに分散させ、シリカ系微粒子成分と珪酸成分との質量比（シリカ／珪酸）が９０／１０〜９８／２の範囲にあるスラリーを作製する工程（Ｂ）と、スラリーを温度１００〜４００℃、時間１０分以内で乾燥させて、乾燥粉体を得る工程（Ｃ）と、乾燥粉体を篩分けする工程（Ｄ）を備えている。このようなスラリーであれば、乾燥初期に粒子内部の珪酸成分のゲル化が起こり、塗擦により崩壊する乾燥粉体が得られる。すなわち、このような製造方法により得られる多孔質シリカ系粒子の乾燥粉体は、所定の比表面積、細孔容積、粒子径および崩壊性を有している。
【００２０】
スラリーの乾燥は、市販のドラムドライヤーを用いた回転乾燥が適している。他にも、スプレードライヤーによる噴霧乾燥、スラリードライヤーによる流動層乾燥、ジェットドライヤーによる気流式乾燥が挙げられる。
【００２１】
ドラムドライヤーは、回転するドラム（円筒）の内部に熱媒体を投入し、加熱されたドラムにスラリーを供給し、蒸発・濃縮を行うと同時に、ドラム表面に薄膜状に付着させ、すみやかに蒸発乾燥を行い、ドラムが１回転する間に乾燥物は固定されたナイフにより連続的にドラム表面より掻き取るというものである。この場合、スラリーを５〜２５リットル／時の速度で供給することによって、所定の特性を有する乾燥紛体が得られる。
【００２２】
スラリーの乾燥時間は、１０分以内とする。１分以内であることが好ましい。１０分以上だと、珪酸に由来する１００ｎｍ以下の微粒子が発生し、比表面積が増大してしまう。乾燥の終了を数値で表すことは出来ないが、スラリーの乾燥開始から乾燥粉体採取開始までの時間を乾燥時間とみなす。
また、篩分けの前に乾燥粉体を粉砕しておくことが好ましい。これにより、多孔質シリカ系粒子の収量を増やすことができる。
【００２３】
さらに、乾燥粉体を焼成し、焼成粉体としてもよい。焼成により多孔質シリカ系粒子の圧縮強度を高くすることができる。すなわち、乾燥粉体を、２００〜８００℃の温度で、１〜２４時間焼成する。焼成温度が２００℃未満、あるいは焼成時間が１時間未満では、多孔質シリカ系粒子を構成する一次粒子同士のシロキサン結合が十分でないため、圧縮強度の向上が期待できない。焼成温度が８００℃を超えると、粒子の焼結により粒子内の細孔が消失し、所望の多孔性が得られない。さらに、結晶性シリカ（クオーツ等）が生成することがあるので好ましくない。また、焼成時間が２４時間を超えても、格別の効果が得られないので、経済的ではない。
【００２４】
また、珪酸としては、アルカリ金属珪酸塩、有機塩基の珪酸塩等の珪酸塩水溶液を陽イオン交換樹脂で処理して脱アルカリ（Ｎａイオンの除去等）したものを使用することができる。ここで、珪酸塩として、珪酸ナトリウム（水ガラス）、珪酸カリウム等のアルカリ金属珪酸塩、第４級アンモニウムシリケート等の有機塩基の珪酸塩などが挙げられる。特に、水硝子由来の珪酸液が好ましい。
【００２５】
また、シリカ系微粒子の平均粒子径は１００〜１０００ｎｍであることが好ましい。多孔質シリカ系粒子の平均粒子径は、レーザー回折法により測定された粒度分布から求めることができる。レーザー回折法による粒度分布の測定には、粒子径分布測定装置ＬＡ-９５０（株式会社堀場製作所製）を用いる。シリカ系微粒子としては、シリカ、シリカ−アルミナ、シリカ−ジルコニア、シリカ−チタニアなどが例示できる。シリカ系微粒子の組成の違いによって多孔質シリカ系粒子の製造条件を変更する必要はない。化粧料に配合することを考慮すると、非晶質シリカが好適である。
【００２６】
また、スラリーには、必要に応じて有機系微粒子を含ませてもよい。有機系微粒子としては、天然ゴム、スチレン−ブタジエン系共重合体、アクリレート系ラテックス、ポリブタジエンなどのポリマーラテックス粒子が例示できる。有機系微粒子の平均粒子径はシリカ系微粒子と略同等であることが望ましい。すなわち、平均粒子径は１００〜１０００ｎｍが適している。
このような有機系微粒子を含む乾燥粉体を大気圧下または減圧下、４００〜１２００℃で加熱処理すると、有機系微粒子が消失するために、さらに細孔容積の大きな多孔質シリカ系粒子が得られる。
【００２７】
＜洗浄用化粧料＞
本発明に係る洗浄用化粧料は、上述した多孔質シリカ系粒子と、以下に述べる各種洗浄用化粧料成分とを配合して得られる。
【００２８】
各種洗浄用化粧料成分として、公知の成分を適宜含有することができる。例えば、非イオン系、カチオン系、アニオン系または両性の各種界面活性剤、イソステアリルアルコール、オクチルドデカノール、ラウリルアルコール、エタノール、イソプロパノール、ブチルアルコール、ミリスチルアルコール、セタノール、ステアリルアルコール、ベヘニルアルコール等のアルコール類、アラビアガム、カラギーナン、寒天、キサンタンガム、ゼラチン、アルギン酸、グアーガム、アルブミン、プルラン、カルボキシビニルポリマー、セルロース及びその誘導体、ポリアクリル酸アミド、ポリアクリル酸ナトリウム、ポリビニルアルコール等の各種高分子、増粘剤、湿潤剤、着色料、防腐剤、感触向上剤、香料、殺菌剤、消炎剤、体質顔料、紫外線吸収剤等を用いることができる。
【００２９】
さらに、医薬部外品原料規格２００６（発行：株式会社薬事日報社、平成１８年６月１６日）や、International Cosmetic Ingredient Dictionary and Handbook（発行：The Cosmetic, Toiletry, and Fragrance Association、Fourteenth Edition 2014）等に収載されている化粧料成分を使用することができる。
【００３０】
本発明による洗浄用化粧料は、従来公知の方法で製造することが可能であり、高度な配合技術を駆使することは、必ずしも必要ない。
このようにして得られる洗浄用化粧料は、ペースト状、液状、ゲル状などの形態であり、具体的には、ボディ用途洗浄用化粧料、足用途洗浄用化粧料、顔用途洗浄用化粧料などが挙げられる。
【実施例】
【００３１】
以下、本発明の実施例を具体的に説明するが、本発明はこれらの実施例に何ら限定されるものではない。
［実施例１］
市販のシリカゾル（日揮触媒化成（株）製：ＳＳ−１６０、平均粒子径１６０ｎｍ、シリカ濃度２０質量％）２０ｋｇをロータリーエバポレーターで濃縮して、シリカ濃度４０質量％のシリカゾル１０ｋｇとする。このシリカゾルに、珪酸溶液としてＪＩＳ３号水硝子７２６ｇ（シリカ濃度２９質量％）を加える。さらに、陽イオン樹脂（三菱化成社製、ＳＫ−１Ｂ。以下同様）を一気に加えてｐＨを２．５とした後、陽イオン交換樹脂を分離する。これにより、シリカ系微粒子濃度３７．３質量％、水硝子由来の珪酸濃度２．０質量％、全固形分濃度３９．３質量％のスラリーが得られる。【００３２】
このスラリーを、温度１５０℃、１．５ｒｐｍで回転中のドラムドライヤー（カツラギ工業（株）製、Ｄ−０４０５）に、１０Ｌ／ｈｒの流量で供給して乾燥させる。このとき、乾燥時間は４０秒である。その後、ジューサーミキサー（日立製作所（株）製）で１０秒間粉砕して、乾燥粉体を得る。さらに、この乾燥粉体を２６ｍｅｓｈ篩（ＪＩＳ試験用規格篩）でふるい、多孔質シリカ系粒子からなる乾燥粉体を得た。この乾燥粉体を５００℃で４時間焼成して多孔質シリカ系粒子の焼成粉体を作製する。各実施例の多孔質シリカ系粒子の製造条件を表１に示す。
このようにして得られた各実施例の多孔質シリカ系粒子の物性を以下のように測定・評価する。その結果を表２に示す。【００３３】
（１）円形度、メジアン径（Ｄ50）、最大粒子径（Ｄ100）、およびＤ100／Ｄ50
これらの値は、多孔質シリカ系粒子群のＳＥＭ（走査型電子顕微鏡）写真（倍率：１００倍）を撮影し、ＳＥＭ用画像解析ソフトウェア（（株）オリンパス製Scandium）を用いて、無作為に選択した粒子１００〜２００個の画像データより求める。【００３４】
（２）比表面積
多孔質シリカ系粒子の粉体を磁性ルツボ（Ｂ−２型）に約３０ｍｌ採取し、１０５℃の温度で２時間乾燥後、デシケーターに入れて室温まで冷却する。次に、サンプルを１ｇ取り、全自動表面積測定装置（湯浅アイオニクス社製、マルチソーブ１２型）を用いて、比表面積（ｍ2／ｇ）をＢＥＴ法にて測定し、シリカの比重２．２ｇ／ｃｍ3で単位質量当たりの比表面積（ｍ2／ｃｍ3）に換算する。【００３５】
（３）細孔容積
多孔質シリカ系粒子の粉体１０ｇをルツボに取り、１０５℃の温度で１時間乾燥後、デシケーターに入れて室温まで冷却する。次いで、よく洗浄したセルに１ｇ試料を取り、窒素吸着装置を用いて窒素を吸着させ、以下の式から細孔容積を算出する。
細孔容積（ｍｌ／ｇ）＝（０．００１５６７×（Ｖ−Ｖｃ）／Ｗ）
上記の式で、Ｖは圧力７３５ｍｍＨｇにおける標準状態の吸着量（ｍｌ）、Ｖｃは圧力７３５ｍｍＨｇにおけるセルブランクの容量（ｍｌ）、Ｗは試料の質量（ｇ）を表す。また、窒素ガスと液体窒素の密度の比は０．００１５６７とする。【００３６】
（４）塗擦後の最大粒子径（ＤR100）とメジアン径（ＤR50）
電子天秤（（株）ＡＮＤ製HF4000）上にウレタンエラストマー製の人工皮膚（株式会社ビューラックス製、バイオスキンプレート、品番P001-001＃20、195×130×5Tmm）をセットし、人工皮膚の中央部に多孔質シリカ系粒子の粉体０．２ｇに純水３．８ｇを加えたスラリーを垂らした。続いて指４本を使用して１．０〜１．４ＫＰａの荷重で円弧状に３０秒間塗擦した。この人工皮膚の中央部のスラリーを採取し、ＳＥＭ（走査型電子顕微鏡）写真（倍率：１００倍）を撮影し、無作為に選択した粒子１００〜２００個の画像データから、前述のＳＥＭ用画像解析ソフトウェアを用いて最大粒子径（ＤR100）とメジアン径（ＤR50）を計測する。【００３７】
（５）圧縮変位
多孔質シリカ系粒子に圧縮力を加えた時に生じる圧縮変位を、微小圧縮試験機「ＭＣＴ−２１０」(島津製作所社製)を用いて測定する。圧子は「ＦＬＡＴ２００」（島津製作所社製）を使用する。測定結果を図１〜図３に示す。図１は、０から０．５ｇｆの圧縮力を圧縮速度０．２１ｇｆ／ｓｅｃで印加したときの多孔質シリカ系粒子の変位を示すグラフである。圧縮力０．５ｇｆ（圧縮力ｆ１）における変位量を求めることができる。本実施例では約１．０μｍである。【００３８】
図２は、０から２．５ｇｆの圧縮力を圧縮速度０．２１ｇｆ／ｓｅｃで印加したときの多孔質シリカ系粒子の変位を示すグラフである。この時、階段状の変位が複数回発生している。グラフ上で、圧縮力が変化していないのに変位が増えている箇所が階段状の変位である。図中、階段状の変位の開始点を▼で示している。本実施例では、階段状の変位が１３回出現している。このとき、それぞれの変位量は０．０１〜１．０μｍである。圧縮力２．５ｇｆ（圧縮力ｆ２）における変位ｄ２（μｍ）を求め、圧縮変位の傾き（ｆ２／ｄ２）を算出する。本実施例では０．９である。【００３９】
図３は、１０μｍ以上の階段状変位が出現するまで圧縮力を印加したときの、多孔質シリカ系粒子の変位を示すグラフである。１０μｍ以上の階段状変位が現れた時の圧縮力をｆ３とする。ここで圧縮力は圧縮速度０．２１ｇｆ／ｓｅｃで印加される。圧縮力ｆ３における変位ｄ３（μｍ）を求め、圧縮変位の傾き（ｆ３／ｄ３）を算出する。ここで、変位ｄ３は１０μｍ以上の階段状変位が始まった時点で測定された変位である。本実施例では１．０である。圧縮変位の傾き（ｆ３／ｄ３）は０．３〜１．２５の範囲が好ましい。【００４０】
（６）洗浄用化粧料の使用感
多孔質シリカ系粒子の粉体を配合した洗浄用化粧料について、２０名の専門パネラーによる官能テストを行い、スクラブ感、ヒリヒリ感のなさ、洗浄後の肌のつや、洗浄後の肌のくすみのなさ、の４つの評価項目に関して聞き取り調査を行う。その結果を以下の評価点基準（ａ）に基づいて評価する。また、各人がつけた評価点を合計し、以下の評価基準（ｂ）に基づき洗浄用化粧料の使用感に関する評価を行った。
評価点基準（ａ）
５点：非常に優れている。
４点：優れている。
３点：普通。
２点：劣る。
１点：非常に劣る。
評価基準（ｂ）
◎：合計点が８０点以上
○：合計点が６０点以上８０点未満
△：合計点が４０点以上６０点未満
▲：合計点が２０点以上４０点未満
×：合計点が２０点未満【００４１】
【表１】
0005951158.tif 000002
【００４２】
【表２】
0005951158.tif 000003
【００４３】
［実施例２］
表１に示すように、粉砕時間を４５秒間、篩を８３ｍｅｓｈ篩（ＪＩＳ試験用規格篩）とした。これ以外は実施例１と同様に、多孔質シリカ系粒子の焼成粉体を作製し、評価する。【００４４】
［実施例３］
本実施例では、原料シリカゾルに日揮触媒化成（株）製のＳＳ−５５０（平均粒子径５５０ｎｍ、シリカ濃度２０質量％）を用いている。これ以外は実施例１と同様に、焼成粉体を作製し、評価する。【００４５】
［実施例４］
本実施例では、シリカ濃度４０質量％のシリカゾル９．９ｋｇを用い、スラリーに第三成分としてα−酸化鉄(II)を４０ｇ添加している。これ以外は実施例１と同様に、焼成粉体を作製し、評価する。【００４６】
[実施例５]
焼成工程を行わなかった以外は実施例１と同様にして、多孔質シリカ系粒子の乾燥粉体を作製し、評価する。【００４７】
［比較例１］
スラリーに含まれるシリカ系微粒子成分と珪酸成分の質量比（シリカ／珪酸）を６０／４０とする以外は実施例１と同様にして、焼成粉体を作製し、評価する。珪酸成分が多いため、多孔質シリカ系粒子を構成する一次粒子の間隙に珪酸が入り込んで二次粒子が作製される。そのため、粒子の強度が高くなり、また、細孔容積が小さくなる。したがって、所望の崩壊性を持つ多孔質シリカ系粒子を得ることができない。【００４８】
［比較例２］
篩を用いたふるい工程を行わない以外は実施例１と同様にして、焼成粉体を作製し、評価する。本比較例では、篩工程を経ていないため、粗大粒子が多く存在し、最大粒子径が大きくなる。そのため、弱い塗擦力であっても塗擦開始時に皮膚を損傷する虞れがある。【００４９】
［比較例３］
珪酸成分の代りに純水を加えてスラリーを作製し、スラリーに含まれるシリカ系微粒子成分と珪酸成分との質量比（シリカ／珪酸）を１００／０とする。これ以外は実施例１と同様にして、焼成粉体を作製し、評価する。シリカ系微粒子のみで構成されているため、粒子の強度が弱く、低い圧縮力で崩壊してしまい、スクラブ効果を得ることができない。【００５０】
［比較例４］
乾燥温度を１１０℃、乾燥時間を６０ｍｉｎに変更したこと以外は実施例１と同様に、焼成粉体を作製し、評価する。【００５１】
［比較例５］
原料シリカゾルに日揮触媒化成（株）製のＳＩ−３０（平均粒子径１１ｎｍ、シリカ濃度２０質量％）を用いた以外は実施例１と同様に焼成粉体を作製し、評価する。シリカ系微粒子の平均粒径が小さいため、多孔質シリカ系粒子の比表面積が大きく、また、粒子の強度が大きい。したがって、所望の崩壊性が得られない。【００５２】
〈ボディ用途洗浄用化粧料の調製〉
実施例１〜５で得られた多孔性シリカ微粒子または比較例１〜５で得られた焼成粉体を成分（１）として、表３に示す配合比率（質量％）となるように、各成分（２）〜（１５）をビーカーに入れ、ホモジナイザーを使用して撹拌し、均一に混合した。
これにより、実施例１〜５の多孔性シリカ微粒子を配合したボディ用途洗浄用化粧料Ａ〜Ｅ、および比較例１〜５の焼成粉体を配合した化粧料ａ〜ｅが得られる。【００５３】
【表３】
0005951158.tif 000004
【００５４】
次いで、このようにして得られた化粧料Ａ〜Ｅおよび化粧料ａ〜ｅの使用感（塗布中の感触と塗布後の感触）について、上述の試験法で評価した。その結果を表４に示す。
その結果、化粧料Ａ〜Ｅは、その使用感が洗浄中、洗浄後においても非常に優れていることが分かった。しかし、化粧料ａ〜ｅは、その使用感がよくないことが分かった。【００５５】
【表４】
0005951158.tif 000005
【要約】
洗浄用化粧料にスクラブ剤として含まれる多孔質シリカ系粒子として、比表面積が小さく、かつ細孔容積が大きい多孔質シリカ系粒子を提供する。この多孔質シリカ系粒子は崩壊性が高く、皮膚への損傷を防ぐことができる。本発明の多孔質シリカ系粒子は平均円形度が０．１〜０．５、細孔容積（Ｐｖ）が０．１≦Ｐｖ＜１．０ｍｌ／ｇ、比表面積が５〜６０ｍ2／ｃｍ3、メジアン径（Ｄ50）が１００〜１０００μｍ、最大粒子径（Ｄ100）とメジアン径（Ｄ50）との比（Ｄ100／Ｄ50）が３．０以下である。そして、１．０〜１．４ＫＰａの荷重で３０秒間塗擦した後のメジアン径（ＤR50）が５〜４０μｍで、最大粒子径（ＤR100）が１５〜２００μｍである。【図１】
0005951158.tif 000006
【図２】
0005951158.tif 000007
【図３】
0005951158.tif 000008